【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
ＳＯＤ骨格型を有するゼオライトイミダゾレート骨格の組成物であって、前記ゼオライトイミダゾレート骨格の構造体が、約２８℃の温度において、
（ｉ）約７５トルのＣＯ２分圧で、ゼオライトイミダゾール骨格の組成物１グラム当たり少なくとも０．６０ミリモルのＣＯ２、
（ｉｉ）約１００トルのＣＯ２分圧で、ゼオライトイミダゾール骨格の組成物１グラム当たり少なくとも０．７５ミリモルのＣＯ２、
（ｉｉｉ）約２００トルのＣＯ２分圧で、ゼオライトイミダゾール骨格の組成物１グラム当たり少なくとも１．１５ミリモルのＣＯ２、および／または
（ｉｖ）約３９トルのＣＯ２分圧で、ゼオライトイミダゾール骨格の組成物１グラム当たり少なくとも０．３５ミリモルのＣＯ２
を収着することができる、ゼオライトイミダゾレート骨格の組成物。
【請求項２】
実験式：Ｚｎ（５−アザベンゾイミダゾレート）２を有するゼオライトイミダゾレート骨格の組成物であって、前記ゼオライトイミダゾレート骨格の構造体が、約２８℃の温度において、
（ｉ）約７５トルのＣＯ２分圧で、ゼオライトイミダゾール骨格の組成物１グラム当たり少なくとも０．６０ミリモルのＣＯ２、
（ｉｉ）約１００トルのＣＯ２分圧で、ゼオライトイミダゾール骨格の組成物１グラム当たり少なくとも０．７５ミリモルのＣＯ２、
（ｉｉｉ）約２００トルのＣＯ２分圧で、ゼオライトイミダゾール骨格の組成物１グラム当たり少なくとも１．１５ミリモルのＣＯ２、および／または
（ｉｖ）約３９トルのＣＯ２分圧で、ゼオライトイミダゾール骨格の組成物１グラム当たり少なくとも０．３５ミリモルのＣＯ２
を収着することができる、ゼオライトイミダゾレート骨格の組成物。
【請求項３】
実験式：Ｚｎ（５−アザベンゾイミダゾレート）２を有し、ＳＯＤ骨格型を示し、かつ表１ｂに記載されたｄ間隔範囲および相対強度範囲で定義されるピークを有するＸ線回折パターンを示す、多孔質結晶物質。
【請求項４】
実験式：Ｚｎ（５−アザベンゾイミダゾレート）２を有し、ＳＯＤ骨格型を示し、かつ表１ｄに記載されたｄ間隔範囲および相対強度範囲で定義されるピークを有するＸ線回折パターンを示す、多孔質結晶物質。
【請求項５】
実験式：Ｚｎ（５−アザベンゾイミダゾレート）２を有し、ＳＯＤ骨格型を示し、かつ表７ｂに記載されたｄ間隔範囲および相対強度範囲で定義されるピークを有するＸ線回折パターンを示す、多孔質結晶物質。
【請求項６】
実験式：Ｚｎ（５−アザベンゾイミダゾレート）２を有し、ＳＯＤ骨格型を示し、かつ表８ｂに記載されたｄ間隔範囲および相対強度範囲で定義されるピークを有するＸ線回折パターンを示す、多孔質結晶物質。
【請求項７】
実験式：Ｚｎ（５−アザベンゾイミダゾレート）２を有し、ＳＯＤ骨格型を示し、かつ表９ｂに記載されたｄ間隔範囲および相対強度範囲で定義されるピークを有するＸ線回折パターンを示す、多孔質結晶物質。
【請求項８】
気体を吸着する方法であって、前記気体を請求項３に記載の前記多孔質結晶物質と接触させることを含む、前記気体を吸着する方法。
【請求項９】
前記気体が、水素、窒素、酸素、希ガス、一酸化炭素、二酸化炭素、二酸化硫黄、三酸化硫黄、硫化水素、アンモニア、炭化水素またはアミンである、請求項８に記載の方法。
【請求項１０】
気体を含む流体流から前記気体を分離する方法であって、前記流体流を請求項３に記載の前記多孔質結晶物質と接触させることを含む、前記気体を前記流体流から分離する方法。
【請求項１１】
前記気体が、水素、窒素、酸素、希ガス、一酸化炭素、二酸化炭素、二酸化硫黄、三酸化硫黄、硫化水素、アンモニア、炭化水素またはアミンである、請求項１０に記載の方法。
【請求項１２】
気体を吸着する方法であって、前記気体を請求項４に記載の前記多孔質結晶物質と接触させることを含む、前記気体を吸着する方法。
【請求項１３】
前記気体が、水素、窒素、酸素、希ガス、一酸化炭素、二酸化炭素、二酸化硫黄、三酸化硫黄、硫化水素、アンモニア、炭化水素またはアミンである、請求項１２に記載の方法。
【請求項１４】
気体を含む流体流から前記気体を分離する方法であって、前記流体流を請求項４に記載の前記多孔質結晶物質と接触させることを含む、前記気体を前記流体流から分離する方法。
【請求項１５】
前記気体が、水素、窒素、酸素、希ガス、一酸化炭素、二酸化炭素、二酸化硫黄、三酸化硫黄、硫化水素、アンモニア、炭化水素またはアミンである、請求項１４に記載の方法。
【請求項１６】
気体を吸着する方法であって、前記気体を請求項５に記載の前記多孔質結晶物質と接触させることを含む、前記気体を吸着する方法。
【請求項１７】
前記気体が、水素、窒素、酸素、希ガス、一酸化炭素、二酸化炭素、二酸化硫黄、三酸化硫黄、硫化水素、アンモニア、炭化水素またはアミンである、請求項１６に記載の方法。
【請求項１８】
気体を含む流体流から前記気体を分離する方法であって、前記流体流を請求項５に記載の前記多孔質結晶物質と接触させることを含む、前記気体を前記流体流から分離する方法。
【請求項１９】
前記気体が、水素、窒素、酸素、希ガス、一酸化炭素、二酸化炭素、二酸化硫黄、三酸化硫黄、硫化水素、アンモニア、炭化水素またはアミンである、請求項１８に記載の方法。
【請求項２０】
（ａ）合成混合物を生じさせるために、反応媒質と、イミダゾレートまたは置換イミダゾレート反応物（ＩＭ）の源と、金属Ｍ１およびＭ２の反応物源とをともに混合するステップであって、Ｍ１およびＭ２が同一または異なる金属陽イオンを含み、その反応物の少なくとも１つが反応媒質自体および合成混合物中に比較的不溶性である、混合するステップと、
（ｂ）少なくとも１つの比較的不溶性の反応物を有する前記合成混合物を、一般構造：Ｍ１−ＩＭ−Ｍ２を含む四面体骨格を有するゼオライトイミダゾレート骨格の組成物を形成させるのに十分な条件下で維持するステップと、
（ｃ）前記ゼオライトイミダゾレート骨格の組成物を、その単位格子体積を安定的に減少させるのに十分な条件下で処理するステップと
を含む、ゼオライトイミダゾレート骨格の組成物を形成させるための方法。
【請求項２１】
実質的に可溶性のＭ１、Ｍ２およびＩＭの源を同じ反応媒質中で結晶化させることによりゼオライトイミダゾレート骨格の組成物を製造した場合に得られる骨格型とは異なる骨格型を前記ゼオライトイミダゾレート骨格の組成物の生成物が有する、請求項２０に記載の方法。
【請求項２２】
前記ゼオライトイミダゾレート骨格の組成物の生成物が、ＡＢＷ、ＡＣＯ、ＡＥＩ、ＡＥＬ、ＡＥＮ、ＡＥＴ、ＡＦＧ、ＡＦＩ、ＡＦＮ、ＡＦＯ、ＡＦＲ、ＡＦＳ、ＡＦＴ、ＡＦＸ、ＡＦＹ、ＡＨＴ、ＡＮＡ、ＡＰＣ、ＡＰＤ、ＡＳＴ、ＡＳＶ、ＡＴＮ、ＡＴＯ、ＡＴＳ、ＡＴＴ、ＡＴＶ、ＡＷＯ、ＡＷＷ、ＢＣＴ、ＢＥＡ、ＢＥＣ、ＢＩＫ、ＢＯＧ、ＢＰＨ、ＢＲＥ、ＣＡＧ、ＣＡＮ、ＣＡＳ、ＣＤＯ、ＣＦＩ、ＣＧＦ、ＣＧＳ、ＣＨＡ、ＣＨＩ、ＣＬＯ、ＣＯＮ、ＣＲＢ、ＣＺＰ、ＤＡＣ、ＤＤＲ、ＤＦＯ、ＤＦＴ、ＤＩＡ、ＤＯＨ、ＤＯＮ、ＥＡＢ、ＥＤＩ、ＥＭＴ、ＥＯＮ、ＥＰＩ、ＥＲＩ、ＥＳＶ、ＥＴＲ、ＥＵＯ、ＥＺＴ、ＦＡＲ、ＦＡＵ、ＦＥＲ、ＦＲＡ、ＦＲＬ、ＧＩＳ、ＧＩＵ、ＧＭＥ、ＧＯＮ、ＧＯＯ、ＨＥＵ、ＩＦＲ、ＩＨＷ、ＩＳＶ、ＩＴＥ、ＩＴＨ、ＩＴＷ、ＩＷＲ、ＩＷＶ、ＩＷＷ、ＪＢＷ、ＫＦＩ、ＬＡＵ、ＬＣＳ、ＬＥＶ、ＬＩＯ、ＬＩＴ、ＬＯＳ、ＬＯＶ、ＬＴＡ、ＬＴＬ、ＬＴＮ、ＭＡＲ、ＭＡＺ、ＭＥＩ、ＭＥＬ、ＭＥＰ、ＭＥＲ、ＭＦＩ、ＭＦＳ、ＭＯＮ、ＭＯＲ、ＭＯＺ、ＭＳＥ、ＭＳＯ、ＭＴＦ、ＭＴＮ、ＭＴＴ、ＭＴＷ、ＭＷＷ、ＮＡＢ、ＮＡＴ、ＮＥＳ、ＮＯＮ、ＮＰＯ、ＮＳＩ、ＯＢＷ、ＯＦＦ、ＯＳＩ、ＯＳＯ、ＯＷＥ、ＰＡＲ、ＰＡＵ、ＰＨＩ、ＰＯＮ、ＰＯＺ、ＲＨＯ、ＲＯＮ、ＲＲＯ、ＲＳＮ、ＲＴＥ、ＲＴＨ、ＲＵＴ、ＲＷＲ、ＲＷＹ、ＳＡＯ、ＳＡＳ、ＳＡＴ、ＳＡＶ、ＳＢＥ、ＳＢＳ、ＳＢＴ、ＳＦＥ、ＳＦＦ、ＳＦＧ、ＳＦＨ、ＳＦＮ、ＳＦＯ、ＳＧＴ、ＳＩＶ、ＳＯＤ、ＳＯＳ、ＳＳＹ、ＳＴＦ、ＳＴＩ、ＳＴＴ、ＳＺＲ、ＴＥＲ、ＴＨＯ、ＴＯＮ、ＴＳＣ、ＴＵＮ、ＵＥＩ、ＵＦＩ、ＵＯＺ、ＵＳＩ、ＵＴＬ、ＶＥＴ、ＶＦＩ、ＶＮＩ、ＶＳＶ、ＷＥＩ、ＷＥＮ、ＹＵＧ、ＺＮＩ、ＺＯＮおよびこれらの組合せからなる群から選択される骨格型を示す、請求項２０に記載の方法。
【請求項２３】
前記ゼオライトイミダゾレート骨格の組成物の生成物が、ＣＲＢ、ＤＦＴ、ＣＡＧ、ＳＯＤ、ＭＥＲ、ＲＨＯ、ＡＮＡ、ＬＴＡ、ＤＩＡ、ＺＮＩ、ＧＭＥ、ＬＣＳ、ＦＲＬ、ＧＩＳ、ＰＯＺ、ＭＯＺおよびこれらの組合せからなる群から選択される骨格型を示す、請求項２０に記載の方法。
【請求項２４】
前記反応媒質が、Ｎ，Ｎ−ジメチルホルムアミド（ＤＭＦ）、Ｎ，Ｎ−ジエチルホルムアミド（ＤＥＦ）、Ｎ，Ｎ−ジメチルアセトアミド（ＤＭＡｃ）、１，３−ジメチルプロピレン尿素（ＤＭＰＵ）、スルホキシド、ホスホルアミド、アセトニトリル（ＭｅＣＮ）、トリエチルアミン（ＴＥＡ）またはこれらの組合せを含む、請求項２０に記載の方法。
【請求項２５】
前記金属が、Ｂｅ、Ｍｇ、Ｃａ、Ｓｒ、Ｂａ、Ｒａ、Ｓｃ、Ｔｉ、Ｖ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ｔｃ、Ｒｕ、Ｒｈ、Ｐｄ、Ａｇ、Ｃｄ、Ｌｕ、Ｈｆ、Ｔａ、Ｗ、Ｒｅ、Ｏｓ、Ｉｒ、Ｐｔ、Ａｕ、Ｈｇ、Ｌｒ、Ｒｆ、Ｄｂ、Ｓｇ、Ｂｈ、Ｈｓ、Ｍｔ、Ｄｓ、Ｒｇ、Ｕｕｂおよびこれらの組合せからなる群から選択される、請求項２０に記載の方法。
【請求項２６】
前記イミダゾレートまたは置換イミダゾレート（ＩＭ）が、ＩＶ、Ｖ、ＶＩまたはそれらの任意の組合せ：
【化１】
2015519299.tif 000001
［式中、Ａ１、Ａ２、Ａ３およびＡ４は、Ｃ、Ｎ、ＰおよびＢからなる元素の群から選択され、Ａ５、Ａ６およびＡ７は、ＣまたはＮのいずれかであってよく、Ｒ５〜Ｒ８は、Ａ１〜Ａ４がＣを含む場合に存在し、Ｒ１、Ｒ４またはＲ９は、隣接したＭ１またはＭ２を妨害しない立体障害を引き起こさない基を含み、Ｒ２、Ｒ３、Ｒ５、Ｒ６、Ｒ７およびＲ８は、それぞれ別個に、水素、アルキル、ハロ、シアノまたはニトロであり、Ｍ１およびＭ２は、同一または異なる金属陽イオンを含み、さらにＲ１０、Ｒ１１およびＲ１２は、それぞれ別個に電子吸引基である］
からなる群から選択される、請求項２０に記載の方法。
【請求項２７】
前記イミダゾレートまたは置換イミダゾレート（ＩＭ）が、ＶＩＩ、ＶＩＩＩ、ＩＸ、Ｘ、ＸＩ、ＸＩＩ、ＸＩＩＩ、ＸＩＶ、ＸＶ、ＸＶＩ、ＸＶＩＩおよび／またはＸＶＩＩＩ：
【化２】
2015519299.tif 000002
【化３】
2015519299.tif 000003
【化４】
2015519299.tif 000004
からなる群から選択される、請求項２６に記載の方法。
【請求項２８】
前記イミダゾレートまたは置換イミダゾレート（ＩＭ）は、式：ＸＶの構造体を含む、請求項２７に記載の方法。
【請求項２９】
前記維持ステップにとって十分な条件が、１時間〜１０日間の接触／結晶化時間、約−７８℃〜前記反応媒質の沸点の温度および約１ｋＰａａ〜約１０ＭＰａａの反応圧力を含む、請求項２０に記載の方法。
【請求項３０】
前記十分な条件が、１２時間〜７日間の接触／結晶化時間、約１５℃〜約１５０℃の温度および約１００ｋＰａａ〜約１０ＭＰａａの反応圧力を含む、請求項２０に記載の方法。
【請求項３１】
前記イミダゾレートまたは置換イミダゾレート（ＩＭ）は、５−アザベンゾイミダゾレートであり、前記ゼオライトイミダゾレート骨格の組成物は、ＳＯＤ骨格型を有する、請求項２０に記載の方法。
【請求項３２】
前記処理ステップにとって十分な条件が、前記反応媒質を除去すること、および少なくとも１０日間の連続期間にわたって、不活性ガスを導入することを含む、請求項２０に記載の方法。